СПОСОБ ПАССИВАЦИИ ПОЛОСОВОЙ ЧЕРНОЙ ЖЕСТИ

1. Способ пассивации полосовой черной жести, включающий следующие стадии:
- электрохимическую обработку черной жести посредством пропускания черной жести через электролит для формирования инертной поверхности стали;
- промывание черной жести;
- нанесение водного бесхромового раствора для обработки по меньшей мере на одну поверхность черной жести для формирования защищающего от коррозии конверсионного слоя и связующего слоя для красок и органических материалов покрытий.
2. Способ по п. 1, отличающийся тем, что черную жесть перед электрохимической обработкой вначале обезжиривают, затем промывают, протравливают и снова промывают.
3. Способ по п. 1 или 2, отличающийся тем, что черную жесть после нанесения раствора для обработки просушивают для формирования сухого осадка раствора для обработки на поверхности черной жести.
4. Способ по п. 1, отличающийся тем, что электрохимическую обработку осуществляют посредством пропускания черной жести через щелочной электролит при подключении черной жести как анода.
5. Способ по п. 1, отличающийся тем, что конверсионный слой наносят посредством нанесения водного раствора для обработки в беспромывочном способе.
6. Способ по п. 5, отличающийся тем, что водный раствор для обработки либо без избытка наносят на черную жесть с помощью ротационного распылителя, либо наносят в избытке с помощью покрывного валика или распылительных форсунок и затем отжимают избыточный раствор для обработки с помощью отжимных валиков.
7. Способ по п. 3, отличающийся тем, что просушивание осуществляют при температуре, лежащей в диапазоне от 50°C до 250°C.
8. Способ по п. 3, отличающийся тем, что сухой осадок раствора для обработки после просушивания дополнительно обрабатывают DOS (диоктилсебакатом), ATBC (ацетилтрибутилцитратом), BSO (бутилстеаратом) или полиалкиленгликолем, в частности полиэтиленгликолем (ПЭГ).
2
2
9. Способ по п. 3, отличающийся тем, что сухой осадок раствора для обработки составляет от 1 мг/м до 50 мг/м.
10. Способ по п. 1, отличающийся тем, что черную жесть перемещают со скоростью движения полосы, равной по меньшей мере 200 м/мин.
-1
11. Способ по п. 1, отличающийся тем, что черная жесть является холоднокатаной, закаленной и довальцованной, в частности ферритной или многофазной, стальной жестью с содержанием углерода от 20 до 1000 млн.
12. Способ по п. 1, отличающийся тем, что температура электролита во время электрохимической обработки черной жести лежит в диапазоне от 20°C до 50°C.
2
2
13. Способ по п. 1, отличающийся тем, что плотность тока во время электрохимической обработки черной жести лежит в диапазоне от 2 А/дм до 10 А/дм.
14. Способ по п. 1, отличающийся тем, что водный раствор для обработки является бесхромовым и содержит по меньшей мере один из следующих компонентов:
- металлические компоненты: выбранные из Ti, Zr, Μn, Ζn, P и их комбинаций;
- органические компоненты: выбранные из полиакрилата, поликарбоксилата и их комбинаций.
15. Способ по п. 1, отличающийся тем, что раствор для обработки содержит по меньшей мере один усилитель сцепления для красок или органических материалов покрытий, причем усилитель сцепления, в частности, содержит в качестве компонентов малеиновую кислоту, изофталевую кислоту и циклогександиметанол (CHDM) или их комбинации.
16. Применение черной жести, обработанной способом по любому из пп. 1-15, с бесхромовым конверсионным слоем по меньшей мере на одной поверхности черной жести в качестве упаковочной стали для изготовления упаковок, в частности жестяных банок.